(57)【要約】【課題】副生物の少ない芳香族炭酸エステルを安定的にかつ高い生産性で製造できる、芳香族炭酸エステルの製造方法を提供する。【解決手段】ジアルキルカーボネート、アルキルアリールカーボネート、及びそれらの混合物よりなる群から選ばれる出発物質と、芳香族モノヒドロキシ化合物よりなる反応物質とを金属含有触媒の存在下に反応させ、当該反応により得られるアルキルアリールカーボネートを金属含有触媒の存在下で反応させ、副生アルコール類及び／又は副生ジアルキルカーボネート類を反応系外に留出させながら前記出発物質と前記反応物質とに対応する、芳香族炭酸エステルを製造する工程において、反応液中の原料の合計重量に対する前記金属含有触媒を構成する金属原子濃度を０．０１〜１質量％とする芳香族炭酸エステルの製造方法。【選択図】図１
2012140356.tif 000002
【特許請求の範囲】
【請求項１】
下記式（１）で表されるジアルキルカーボネート、下記式（２）で表されるアルキルアリールカーボネート、及びそれらの混合物よりなる群から選ばれる出発物質と、
下記式（３）で表される芳香族モノヒドロキシ化合物よりなる反応物質と、
を、金属含有触媒の存在下に反応させ、
当該反応により得られる下記式（４）で表されるアルキルアリールカーボネートを、金属含有触媒の存在下で反応させ、
副生アルコール類及び／又は副生ジアルキルカーボネート類を反応系外に留出させながら前記出発物質と前記反応物質とに対応する、下記式（５）及び／又は下記式（６）で表される芳香族炭酸エステルを製造する工程において、
反応液中の原料の合計重量に対する前記金属含有触媒を構成する金属原子濃度を、０．０１〜１質量％とする芳香族炭酸エステルの製造方法。
【化１】
2012140356.tif 000025
【化２】
2012140356.tif 000026
【化３】
2012140356.tif 000027
【化４】
2012140356.tif 000028
（式（１）〜（４）中の、Ｒ1、Ｒ2及びＲ3は、それぞれ独立して炭素数４〜６のアルキル基を表し、Ａｒ1、Ａｒ2、及びＡｒ3は、それぞれ独立して炭素数６〜７の芳香族基を表す。）
【化５】
2012140356.tif 000029
【化６】
2012140356.tif 000030
（式（５）、（６）中の、Ｒ及びＡｒは、それぞれ、出発物質及び反応物質に対応してＲ1、Ｒ2、Ｒ3及びＡｒ1、Ａｒ2、Ａｒ3から選ばれる。）
【請求項２】
前記式（１）、（２）、（４）中のＲ1、Ｒ2及びＲ3は、それぞれ独立して、ｎ−ブチル基、２−メチルプロピル基、２−エチルブチル基からなる群より選ばれるいずれかである請求項１に記載の芳香族炭酸エステルの製造方法。
【請求項３】
前記芳香族モノヒドロキシ化合物がフェノールである請求項１又は２に記載の芳香族炭酸エステルの製造方法。
【請求項４】
前記金属含有触媒がチタン含有組成物又は鉛含有組成物である請求項１乃至３のいずれか一項に記載の芳香族炭酸エステルの製造方法。
【発明の詳細な説明】
【技術分野】
【０００１】
本発明は、芳香族炭酸エステルの製造方法に関する。
【背景技術】
【０００２】
芳香族炭酸エステルの代表的な一例であるジアリールカーボネートは、エンジニアリングプラスチックであるポリカーボネートの工業的な製造原料として有用である。そのため、ジアリールカーボネートを安定的に高い収率で製造する技術は重要である。
従来、ジアリールカーボネートの製造方法としては、ジアルキルカーボネートと芳香族モノヒドロキシ化合物（例えば、フェノール）とを、下記式（Ｉ）に示すエステル交換反応させることによりアルキルアリールカーボネートを得、次に、このアルキルアリールカーボネートを用いて、下記式（ＩＩ）に示す不均化反応を行うことによりジアリールカーボネートを得る方法が知られている。
【０００３】
【化１】
2012140356.tif 000003
【０００４】
【化２】
2012140356.tif 000004
【０００５】
前記式（Ｉ）及び式（ＩＩ）中、Ｒは、直鎖状若しくは分岐状の炭素数１〜１２の脂肪族基、又は炭素数５〜１２の脂環式脂肪族基を表す。
【０００６】
しかしながら、上記式（Ｉ）に示すエステル交換反応、及び式（ＩＩ）に示す不均化反応は、いずれも平衡反応であり、かつ反応速度が遅い。特に、エステル交換反応は平衡が原系に偏っているため、反応効率が悪いという問題がある。さらに、アルキルアリールカーボネートの脱炭酸反応によるエーテルが副生物として生成されるという問題もある。
かかる問題に鑑みて、上述した方法によりジアリールカーボネートを工業的に製造する際、反応速度を向上させる触媒に関する研究が行われ、各種金属含有組成物が提案されている。
【０００７】
例えば、チタン化合物（例えば、特許文献１、２、非特許文献１参照。）、有機スズ化合物（例えば、特許文献３、非特許文献２参照。）、含窒素塩基性化合物（例えば、特許文献４参照。）、サマリウム化合物（例えば、非特許文献３参照。）等が提案されている。
さらには、ジアリールカーボネートの連続製造方法について、触媒成分を有効に利用するために、触媒と生成物とを含む混合物から生成物を蒸留分離し、触媒成分を含む蒸留残渣を反応工程に循環させつつ、必要に応じて副生物の蓄積を防ぐ目的で循環される触媒成分を含む蒸留残渣の一部を抜き出し、適宜新しい触媒成分を供給する連続製造方法が提案されている（例えば、下記特許文献５、６参照。）。
【０００８】
前記式（Ｉ）及び式（ＩＩ）に示した反応は、通常、触媒を用いることにより反応が促進される。当該触媒は固体であったり、液体であったりするが、その供給方法に関する報告もなされている。例えば、原料に用いるジアルキルカーボネートのアルキル基に対応したチタニウムテトラアルコキシドを供給し、触媒から副生するアルキルアルコールによる副生物の混入を防ぐ方法（例えば、特許文献７参照。）、長時間の運転により触媒が析出する可能性が知られているが、反応器へジアルキルカーボネートと芳香族ヒドロキシ化合物及び触媒を連続的に供給して、付設した蒸留塔より副生するアルコールを連続的に抜き出し、反応器からアルキルアリールカーボネート、炭酸ジアリー又はこれらの混合物からなる芳香族カーボネート類を抜き出すことにより閉塞を防ぐ方法（例えば、特許文献８参照。）、ジアルキルカーボネート及び芳香族ヒドロキシ化合物の供給位置と触媒の供給位置を分離することにより閉塞を防ぐ方法（例えば、特許文献９参照。）等が知られている。
上述した反応系で用いられる触媒は、通常、反応条件下では反応液に溶解した状態であり、また芳香族炭酸エステルよりも沸点が高いので、反応生成液から高純度の芳香族炭酸エステルを得るためには、まず反応液から低沸点成分を除去し、次いで高沸点成分のうちのジアリールカーボネートを該触媒と分離してジアリールカーボネートを精製する。この際に該触媒は高沸点成分として回収され、リサイクル使用されてよいし、また一部失活成分は除去されてよいことが知られている。触媒の分離方法としては特許文献１０に記載された方法が提案されている。また、アルキルアミンなどの低い沸点を持つ触媒を用いることにより、触媒の分離を行う方法も知られている（例えば、特許文献１１参照。）。
【先行技術文献】
【特許文献】
【０００９】
【特許文献１】特開平８−２５９５０５号公報
【特許文献２】特開２０００−１９１５９６号公報
【特許文献３】特開平８−２５９５０４号公報
【特許文献４】特許３５２８９９７号公報
【特許文献５】特開平９−５９２２４号公報
【特許文献６】特開平９−１１０８０５号公報
【特許文献７】特開２０００−７２７２１号公報
【特許文献８】特開平６−１５７４１０号公報
【特許文献９】特開２０００−３０７４００号公報
【特許文献１０】特開平９−１６９７０４号公報
【特許文献１１】特開２００３−２３８４８７号公報
【非特許文献】
【００１０】
【非特許文献１】Ｃａｔａｌｙｓｉｓ  Ｃｏｍｍｕｎｉｃａｔｉｏｎｓ，８（２００７），３５５−３５８
【非特許文献２】Ｊｏｕｒｎａｌ  ｏｆ  Ｍｏｌｅｃｕｌａｒ  Ｃａｔａｌｙｓｉｓ  Ａ：Ｃｈｅｍｉｃａｌ，２４６（２００６），２００−２０５
【非特許文献３】Ｊｏｕｒｎａｌ  ｏｆ  Ｍｏｌｅｃｕｌａｒ  Ｃａｔａｌｙｓｉｓ  Ａ：Ｃｈｅｍｉｃａｌ，２５９（２００６），２９２−２９５
【発明の概要】
【発明が解決しようとする課題】
【００１１】
しかしながら、工業的な生産において副生物の生成は大きな問題であり、副生物の製品への混入を防ぐために精製工程が必須であり、副生物によっては分離が困難で精製に多大なコストを要する場合がある。
上述した従来技術ではこのような問題を解決するに至っていないため、副生物の少ないジアリールカーボネート等の芳香族炭酸エステルを製造する技術の改良への要望が高まっている。
そこで本発明においては、ジアリールカーボネートの製造の際に副生物の生成を大きく低減化でき、安定的に、かつ高い生産性をもってジアリールカーボネート等の芳香族炭酸エステルを製造することができる芳香族炭酸エステルの製造方法を提供することを目的とする。
【課題を解決するための手段】
【００１２】
本発明者らは、上述した問題に鑑み、ジアリールカーボネートを始めとする芳香族炭酸エステルの製造方法について鋭意研究を行った結果、エステル交換反応及び不均化反応における金属含有触媒の濃度を所定の範囲に特定することで、副生物の生成を抑えることができることを見出し、本発明を完成させるに至った。すなわち、本発明は、以下の通りである。
【００１３】
〔１〕
下記式（１）で表されるジアルキルカーボネート、下記式（２）で表されるアルキルアリールカーボネート、及びそれらの混合物よりなる群から選ばれる出発物質と、
下記式（３）で表される芳香族モノヒドロキシ化合物よりなる反応物質と、
を、金属含有触媒の存在下に反応させ、
当該反応により得られる下記式（４）で表されるアルキルアリールカーボネートを、金属含有触媒の存在下で反応させ、
副生アルコール類及び／又は副生ジアルキルカーボネート類を反応系外に留出させながら前記出発物質と前記反応物質とに対応する、下記式（５）及び／又は下記式（６）で表される芳香族炭酸エステルを製造する工程において、
反応液中の原料の合計重量に対する前記金属含有触媒を構成する金属原子濃度を、０．０１〜１質量％とする芳香族炭酸エステルの製造方法。
【００１４】
【化３】
2012140356.tif 000005
【００１５】
【化４】
2012140356.tif 000006
【００１６】
【化５】
2012140356.tif 000007
【００１７】
【化６】
2012140356.tif 000008
【００１８】
前記式（１）〜（４）中の、Ｒ1、Ｒ2及びＲ3は、それぞれ独立して炭素数４〜６のアルキル基を表し、Ａｒ1、Ａｒ2、及びＡｒ3は、それぞれ独立して炭素数６〜７の芳香族基を表す。
【００１９】
【化７】
2012140356.tif 000009
【００２０】
【化８】
2012140356.tif 000010
【００２１】
前記式（５）、（６）中の、Ｒ及びＡｒは、それぞれ、出発物質及び反応物質に対応してＲ1、Ｒ2、Ｒ3及びＡｒ1、Ａｒ2、Ａｒ3から選ばれる。
【００２２】
〔２〕
前記式（１）、（２）、（４）中のＲ1、Ｒ2及びＲ3は、それぞれ独立して、ｎ−ブチル基、２−メチルプロピル基、２−エチルブチル基からなる群より選ばれるいずれかである、前記〔１〕に記載の芳香族炭酸エステルの製造方法。
〔３〕
前記芳香族モノヒドロキシ化合物がフェノールである前記〔１〕又は〔２〕に記載の芳香族炭酸エステルの製造方法。
〔４〕
前記金属含有触媒がチタン含有組成物又は鉛含有組成物である前記〔１〕乃至〔３〕のいずれか一に記載の芳香族炭酸エステルの製造方法。
【発明の効果】
【００２３】
本発明の芳香族炭酸エステルの製造方法によれば、副生物の少ない芳香族炭酸エステルを安定的にかつ高い生産性で製造できる。
【図面の簡単な説明】
【００２４】
【図１】芳香族炭酸エステルの製造に関するプロセスフロー図を示す。
【発明を実施するための形態】
【００２５】
以下、本発明を実施するための形態（以下、「本実施形態」と言う。）について、説明する。
図面中、上下左右等の位置関係は、特に断らない限り、図面に示す位置関係に基づくものとし、さらに図面の寸法比率は、図示の比率に限定されるものではない。
また、本明細書において、「略」を付した用語は、当業者の技術常識の範囲内でその「略」を除いた用語の意味を示すものであり、「略」を除いた意味自体を含むものとする。
本発明は、以下の記載に限定されるものではなく、その要旨の範囲内で種々変形して実施できる。
【００２６】
〔芳香族炭酸エステルの製造方法〕
本実施形態の芳香族炭酸エステルの製造方法は、
下記式（１）で表されるジアルキルカーボネート、下記式（２）で表されるアルキルアリールカーボネート、及びそれらの混合物よりなる群から選ばれる出発物質と、
下記式（３）で表される芳香族モノヒドロキシ化合物よりなる反応物質と、
を、金属含有触媒の存在下に反応させ、
当該反応により得られる下記式（４）で表されるアルキルアリールカーボネートを、金属含有触媒の存在下で反応させ、
副生アルコール類及び／又は副生ジアルキルカーボネート類を反応系外に留出させながら前記出発物質と前記反応物質とに対応する、下記式（５）及び／又は下記式（６）で表される芳香族炭酸エステルを製造する工程において、
反応液中の原料の合計重量に対する前記金属含有触媒を構成する金属原子濃度を、０．０１〜１質量％とする芳香族炭酸エステルの製造方法である。
【００２７】
【化９】
2012140356.tif 000011
【００２８】
【化１０】
2012140356.tif 000012
【００２９】
【化１１】
2012140356.tif 000013
【００３０】
【化１２】
2012140356.tif 000014
【００３１】
式（１）〜（４）中の、Ｒ1、Ｒ2及びＲ3は、それぞれ独立して炭素数４〜６のアルキル基を表し、Ａｒ1、Ａｒ2、及びＡｒ3は、それぞれ独立して炭素数６〜７の芳香族基を表す。
【００３２】
【化１３】
2012140356.tif 000015
【００３３】
【化１４】
2012140356.tif 000016
【００３４】
式（５）、（６）中の、Ｒ及びＡｒは、それぞれ、出発物質及び反応物質に対応してＲ1、Ｒ2、Ｒ3及びＡｒ1、Ａｒ2、Ａｒ3から選ばれる。
【００３５】
本実施形態の芳香族炭酸エステルの製造方法においては、前記式（１）のジアルキルカーボネートと前記式（３）の芳香族モノヒドロキシ化合物とのエステル交換反応、前記式（２）のアルキルアリールカーボネートと前記式（３）の芳香族モノヒドロキシ化合物とのエステル交換反応によって、前記式（４）の化合物（アルキルアリールカーボネート）を製造し、当該エステル交換反応によって得られた、前記式（４）の化合物の不均化反応によって、前記（５）及び／又は前記式（６）の芳香族炭酸エステルを製造するものである。
エステル交換反応、不均化反応のそれぞれの工程中、アルコール類及び／又はジアルキルカーボネート類が副生するので、これらを反応系外に留出させながら、出発物質に対応する構造の、前記式（５）及び／又は前記式（６）で表される芳香族炭酸エステルを製造する。なお、式（４）のアルキルアリールカーボネートは、式（５）の化合物の一形態である。
製造工程中、反応液中の原料の合計重量に対する金属含有触媒を構成する金属原子濃度を、０．０１〜１質量％とする。
なお、反応液中の原料とは、前記エステル交換反応と前記不均化反応のそれぞれにおいて目的とする生成物を合成する反応に寄与する材料を言う。
【００３６】
本実施形態の芳香族炭酸エステルの製造方法は、その具体的な一形態として、下記〔工程１〕及び〔工程２〕を含む。
〔工程１〕：  ジアルキルカーボネートと芳香族モノヒドロキシ化合物とを、エステル交換反応に付し、副生アルコール類を反応系外に取り出しながら、用いたジアルキルカーボネートと芳香族モノヒドロキシ化合物に対応するアルキルアリールカーボネートを製造する。
〔工程２〕：  前記〔工程１〕で得られたアルキルアリールカーボネートを不均化反応に付し、前記アルキルアリールカーボネートに対応するジアリールカーボネートを製造する。
以下、これらの工程について詳細に説明する。
【００３７】
〔工程１〕
ジアルキルカーボネートと芳香族モノヒドロキシ化合物とを反応させる。
金属含有触媒、好ましくは、後述するチタン含有組成物又は鉛含有組成物を用いることにより、効率よくエステル交換反応を行うことができる。
このエステル交換反応においては、副生アルコール類を反応系外に取り出しながら、反応物であるアルキルアリールカーボネートを得る。
【００３８】
（ジアルキルカーボネート）
〔工程１〕で用いるジアルキルカーボネートは、下記式（１）で表される。
【００３９】
【化１５】
2012140356.tif 000017
【００４０】
式（１）中、Ｒ1は、炭素数４〜６のアルキル基を表す。
好ましいアルキル基としてはｎ−ブチル基、２−メチルプロピル基、２−エチルブチル基が挙げられる。
上記ジアルキルカーボネートは、ジアリールカーボネートとの蒸留分離がしやすく、実用上の観点から好適である。
【００４１】
（芳香族モノヒドロキシ化合物）
〔工程１〕において用いる芳香族モノヒドロキシ化合物は、下記式（３）で表される。
【００４２】
【化１６】
2012140356.tif 000018
【００４３】
前記式（３）中、Ａｒ1は、炭素数６〜７の芳香族基を表す。
例えば、フェニル基が好ましいものとして挙げられる。
【００４４】
（エステル交換反応）
前記ジアルキルカーボネートと前記芳香族モノヒドロキシ化合物とを用いて、金属含有触媒、好ましくは、後述するチタン含有組成物又は鉛含有組成物の存在下で、下記式（７）に示すエステル交換反応を行い、アルキルアリールカーボネートを生成する。
【００４５】
【化１７】
2012140356.tif 000019
【００４６】
前記式（７）中、Ｒはアルキル基を表し、Ａｒはアリール基を示す。
【００４７】
（アルキルアリールカーボネート）
〔工程１〕の生成物であるアルキルアリールカーボネートを下記式（４）に示す。
【００４８】
【化１８】
2012140356.tif 000020
【００４９】
式（４）中の、Ｒ3は、炭素数４〜６のアルキル基を表し、Ａｒ3は、炭素数６〜７の芳香族基を表す。
【００５０】
〔工程２〕
上述した〔工程１〕で得られた前記アルキルアリールカーボネートを、金属含有触媒、好ましくは、後述するチタン含有組成物又は鉛含有組成物の存在下で、下記式（８）に示す不均化反応に付し、前記アルキルアリールカーボネートの不均化反応の生成物であるジアリールカーボネートを製造する。
【００５１】
【化１９】
2012140356.tif 000021
【００５２】
前記式（８）中、Ｒはアルキル基を示し、Ａｒはアリール基を示す。
【００５３】
（金属含有触媒）
上述した〔工程１〕及び〔工程２〕においては、アルキルアリールカーボネートの脱炭酸反応を伴うエーテル副生物が生成する。
本発明者らは鋭意検討の結果、金属含有触媒を所定の濃度に特定して用いることにより、副生物の生成を効果的に抑制できることを見出した。
具体的には、〔工程１〕及び〔工程２〕における反応液中の原料の合計重量に対する、金属含有触媒を構成する金属原子濃度が０．０１〜１質量％になるように調整し、エステル交換反応及び不均化反応を行う。
金属含有触媒としては、エステル交換および不均化の反応を促進する金属含有触媒であり、少なくとも１つの金属−酸素−炭素の結合を有する金属含有触媒である。このような金属含有触媒は、金属部分が第４族又は第１４族であるものが使用でき、特に、後述するチタン含有組成物、鉛含有組成物が好ましい。
【００５４】
＜チタン含有組成物＞
チタン含有組成物は、〔工程１〕のエステル交換反応及び〔工程２〕の不均化反応を促進することができるので、触媒として好ましい。
チタン含有組成物としては、反応液中に溶解するか、あるいは液状で存在するチタン含有組成物であって、少なくとも１つのチタン−酸素−炭素の結合を有するチタン含有組成物が好ましく用いられる。
チタン含有組成物としては、具体的には、チタンテトラメトキシド、チタンテトライソプロポキシド、チタンテトラブトキシド、チタンテトラフェノキシド等が挙げられる。これらのチタン含有触媒は部分的に加水分解を施し、下記に説明するポリチタノキサンとしたものについても好適に使用できる。
【００５５】
本実施形態で用いるポリチタノキサンは、以下の一般式（１ｂ）、（２ｂ）、（３ｂ）及び（４ｂ）からなる群より選ばれる構造単位からなるポリチタノキサンの、少なくとも１種を含むポリチタノキサンであることが好ましい。
すなわち、下記式に示す構造単位を組み合わせて、互いに、Ｔｉ−Ｏ−Ｔｉ結合を介して、直鎖状、分岐鎖状、環状構造を形成した構造や、それらの組み合わせからなる構造であってもよい。
【００５６】
【化２０】
2012140356.tif 000022
【００５７】
式（１ｂ）〜（４ｂ）中、Ｒは有機基を表す。
【００５８】
＜鉛含有組成物＞
鉛含有組成物は、〔工程１〕のエステル交換反応及び〔工程２〕の不均化反応を促進することができるので、触媒として好ましい。
鉛含有組成物としては、反応液中に溶解するか、あるいは液状で存在する鉛含有組成物が好ましく用いられる。
鉛含有組成物としては、具体的には、ＰｂＯ、ＰｂＯ2、Ｐｂ3Ｏ4等の酸化鉛類；ＰｂＳ、Ｐｂ2Ｓ等の硫化鉛類；Ｐｂ（ＯＨ）2、Ｐｂ2Ｏ2（ＯＨ）2等の水酸化鉛類；Ｎａ2ＰｂＯ2、Ｋ2ＰｂＯ2、ＮａＨＰｂＯ2、ＫＨＰｂＯ2等の亜鉛（なまり）酸塩類；Ｎａ2ＰｂＯ3、Ｎａ2Ｈ2ＰｂＯ4、Ｋ2ＰｂＯ3、Ｋ2［Ｐｂ（ＯＨ）6］、Ｋ4ＰｂＯ4、Ｃａ2ＰｂＯ4、ＣａＰｂＯ3等の鉛酸塩類；ＰｂＣＯ3、２ＰｂＣＯ3・Ｐｂ（ＯＨ）2等の鉛の炭酸塩及びその塩基性塩類；Ｐｂ（ＯＣＯＣＨ3）2、Ｐｂ（ＯＣＯＣＨ3）4、Ｐｂ（ＯＣＯＣＨ3）2・ＰｂＯ・３Ｈ2Ｏ等の有機酸の鉛塩及びその炭酸塩や塩基性塩類；Ｂｕ4Ｐｂ、Ｐｈ4Ｐｂ、Ｂｕ3ＰｂＣｌ、Ｐｈ3ＰｂＢｒ、Ｐｈ3Ｐｂ（又はＰｈ6Ｐｂ2）、Ｂｕ3ＰｂＯＨ、Ｐｈ3ＰｂＯ等の有機鉛化合物類（Ｂｕはブチル基、Ｐｈはフェニル基を示す。）；Ｐｂ（ＯＣＨ3）2、（ＣＨ3Ｏ）Ｐｂ（ＯＰｈ）、Ｐｂ（ＯＰｈ）2等のアルコキシ鉛類、アリールオキシ鉛類；Ｐｂ−Ｎａ、Ｐｂ−Ｃａ、Ｐｂ−Ｂａ、Ｐｂ−Ｓｎ、Ｐｂ−Ｓｂ等の鉛の合金類；ホウエン鉱、センアエン鉱等の鉛鉱物類、及びこれらの鉛化合物の水和物が挙げられる。
【００５９】
金属含有触媒としては、上述したチタン含有組成物又は鉛含有組成物の他、下記のスズ化合物も使用することができる。
＜スズ化合物＞
例えば、スズテトラメトキシド、スズテトラブトキシド、スズテトラフェノキシド、モノブチルスズオキシドメトキシド、モノブチルスズオキシドエトキシド、モノブチルスズオキシドプロポキシド（各異性体）、モノブチルスズブトキシド（各異性体）、モノブチルスズペントキシド（各異性体）、モノブチルスズフェノキシド、モノオクチルスズオキシドメトキシド、モノオクチルスズオキシドエトキシド、モノオクチルスズオキシドプロポキシド（各異性体）、モノオクチルスズブトキシド（各異性体）、モノオクチルスズペントキシド（各異性体）、モノオクチルスズフェノキシド、ジブチルスズジメトキシド、ジブチルスズジエトキシド、ジブチルスズジプロポキシド（各異性体）、ジブチルスズジブトキシド（各異性体）、ジブチルスズジペントキシド（各異性体）、ジブチルスズジフェノキシド（各異性体）、ジオクチルスズジメトキシド、ジオクチルスズジエトキシド、ジオクチルスズジプロポキシド（各異性体）、ジオクチルスズジブトキシド（各異性体）、ジオクチルスズジペントキシド（各異性体）、ジオクチルスズジフェノキシド（各異性体）等が挙げられる。
好ましくは、チタンフェノキシド（単量体及び多量体構造）、スズテトラフェノキシド、モノブチルスズオキシドフェノキシド、モノオクチルスズオキシドフェノキシドである。
【００６０】
（生成物）
本実施形態の製造方法において得られるジアリールカーボネートは、下記式（６）で表される。
【００６１】
【化２１】
2012140356.tif 000023
【００６２】
式（６）中のＡｒは、それぞれ、出発物質及び反応物質に対応してＲ1、Ｒ2、Ｒ3及びＡｒ1、Ａｒ2、Ａｒ3から選択される。
【００６３】
なお、本実施形態の製造方法により得られる芳香族炭酸エステルは、上述したジアリールカーボネートに限定されることなく、〔工程２〕を経て、下記式（５）に示す芳香族炭酸エステルを得ることもできる。
【００６４】
【化２２】
2012140356.tif 000024
【００６５】
式（５）中の、Ｒ及びＡｒは、それぞれ、出発物質及び反応物質に対応してＲ1、Ｒ2、Ｒ3及びＡｒ1、Ａｒ2、Ａｒ3から選ばれる。
【００６６】
（反応装置）
本実施形態の芳香族炭酸エステルの製造方法を実施する反応器や反応装置については、特に制限されるものではなく、攪拌槽方式、多段攪拌槽方式、多段蒸留塔を用いる方式、及びこれらを組み合わせた方式等、公知の種々の方式による反応を実施するための反応器、反応装置をいずれも用いることができる。
前記反応器は、バッチ式、連続式のいずれでもよい。平衡を生成系側に効率的にずらすという観点からは、多段蒸留塔を用いる方法が好ましく、多段蒸留塔を用いた連続法を適用することが特に好ましい。このような多段蒸留塔としては、例えば、オルダーショー型蒸留塔、泡鍾トレイ、多孔板トレイ、バルブトレイ、向流トレイ等のトレイを使用した棚段塔方式のものや、ラシヒリング、レッシングリング、ポールリング、ベルルサドル、インタロックスサドル、ディクソンパッキング、マクマホンパッキング、ヘリパック、スルザーパッキング、メラパック等の各種充填物を充填した充填塔方式のもの等、通常多段蒸留塔として用いられるものならばいずれでもよい。
さらに、棚段部分と充填物の充填された部分とを併せ持つ棚段−充填混合塔方式のものも好ましく用いられる。
多段蒸留塔を用いて連続法を実施する場合、ジアルキルカーボネートと芳香族モノヒドロキシ化合物とを連続多段蒸留塔内に連続的に供給し、該蒸留塔内においてチタン含有組成物の存在下に、液相又は気−液相で、両物質間の反応を実施すると同時に、生成されるジアリールカーボネート又はジアリールカーボネート混合物を含む高沸点反応混合物を蒸留塔の下部から液状で抜き出し、一方副生するアルコール又はジアルキルカーボネートを含む低沸物を蒸留によって蒸留塔の上部からガス状で連続的に抜き出すことによりジアリールカーボネート類が得られる。
【００６７】
反応装置に付帯する流量計、温度計等の計装機器類、バルブ類、配管継ぎ手類、ポンプ類、熱源類等は、公知のものをいずれも使用でき、また、熱回収を行ってもよく、ジアルキルカーボネート等の原料のリサイクルを行ってもよい。
【００６８】
（触媒量）
本実施形態の芳香族炭酸エステルの製造方法を実施するために用いる金属含有触媒、例えばチタン含有組成物又は鉛含有組成物の量については、その触媒の種類、原料やその量比、反応温度、反応圧力等の種々の条件によって異なってくるが、反応液中の原料の合計重量に対する割合で、前記金属含有触媒を構成する金属原子濃度が０．０１〜１質量％となるように調整する。
【００６９】
（反応時間）
本実施形態の芳香族炭酸エステルの製造方法を実施するための反応時間（連続法の場合は滞留時間）については、特に制限されるものではなく、通常０．００１〜５０時間であるものとし、０．０１〜１０時間が好ましく、０．０５〜５時間がより好ましい。
【００７０】
（反応温度）
本実施形態の芳香族炭酸エステルの製造方法を実施するための反応温度については、原料の種類によって異なるが、通常５０〜３５０℃であるものとし、１００〜２８０℃の範囲が好ましい。
【００７１】
（反応圧力）
また、反応圧力は、原料の種類や反応温度等により異なるが、減圧、常圧、加圧のいずれであってもよく、通常、１０〜１０００ｋＰａとし、１００〜５００ｋＰａであることが好ましい。
【００７２】
（溶媒）
本実施形態の芳香族炭酸エステルの製造方法を実施するためには、反応工程において、溶媒は必須ではないが、流動性を向上させ物質の移送操作や反応操作を容易にする目的により不活性溶媒を適用してもよい。
このような不活性溶媒としては、例えば、炭素数５〜１６の鎖状、環状の炭化水素、炭素数４から１６の鎖状、環状の炭化水素からなるエーテル類が挙げられる。
具体的には、ペンタン（各異性体）、ヘキサン（各異性体）、ヘプタン（各異性体）、オクタン（各異性体）、ノナン（各異性体）、デカン（各異性体）、テトラデカン（各異性体）、ヘキサデカン（各異性体）、シクロヘキサン、シクロヘプタン、シクロオクタン、ベンゼン、トルエン、キシレン（各異性体）、エチルベンゼン等から選ばれる炭素数６〜１６の鎖状、環状の炭化水素；ジエチルエーテル，ジプロピルエーテル（各異性体）、ジブチルエーテル（各異性体）、ジヘキシルエーテル（各異性体）、ジオクチルエーテル（各異性体）、ジフェニルエーテル等から選ばれるエーテル類が挙げられる。
【実施例】
【００７３】
以下、具体的な実施例と、これとの比較例を挙げて説明するが、本発明は、以下の実施例に限定されるものではない。
先ず、実施例に用いた各種測定方法について説明する。
【００７４】
〔反応液中の原料の合計重量に対するチタン含有組成物又は鉛含有組成物を構成する金属原子濃度の分析方法〕
分析装置：ＲＩＧＡＫＵ社製  ＪＹ−１３８ＵＬＴＲＡＣＥ高周波誘導結合型プラズマ発光分析計（ＩＣＰ）システム
反応溶液を採取し、王水による前処理を行い、その後、ＩＣＰ分析を実施した。
【００７５】
〔式（１）〜（６）で表される化合物のガスクロマトグラフィー分析方法〕
分析装置として、島津製作所製ＧＣ−２０１０システムを用いた。
〔１〕分析サンプル溶液の作製
反応溶液を０．１５ｇ計り取り、脱水アセトンを約２ｇ加えた。さらに、内部標準としてトルエン又はジフェニルエーテル約０．０４ｇを加えて、ガスクロマトグラフィー分析サンプル溶液とした。
〔２〕ガスクロマトグラフィー分析条件
カラム：ＤＢ−１（米国、Ｊ＆Ｗ  Ｓｃｉｅｎｔｉｆｉｃ社製）
液相：１００％ジメチルポリシロキサン
長さ：３０ｍ
内径：０．２５ｍｍ
フィルム厚さ：１μｍ
カラム温度：５０℃（５ｍｉｎ保持）→２００℃（昇温速度１０℃／ｍｉｎ；２００℃で５ｍｉｎ保持）→３００℃（５ｍｉｎ保持）
インジェクション温度：３００℃
検出器温度：３００℃
検出法：ＦＩＤ
〔３〕定量分析法
各標準物質の標準サンプルについて分析を実施し作成した検量線を基に、分析サンプル溶液の定量分析を実施した。
【００７６】
〔実施例１〕
図１に示す装置を用いて芳香族カーボネートを製造した。
段数２０のシーブトレイを充填した内径２インチ塔長１ｍの濃縮部及びディクソンパッキング（６ｍｍφ）を充填した内径２インチ塔長１ｍの回収部からなる連続多段蒸留塔３の中段からジ（ｎ−ブチル）カーボネートとフェノール及びチタンフェノキシドからなる混合液（混合液中のジ（ｎ−ブチル）カーボネートとフェノールとの重量比が約６５／３５（ジ（ｎ−ブチル）カーボネートとフェノールのモル比として約１）、原子としてのチタンが全液量の約５００ｐｐｍとなるように調整した）を、予熱器２を経て移送ライン１から約１１０ｇ／Ｈｒで連続的に供給して、反応を行った。
前記混合液を連続的に供給する段より下部に濃縮部、上部に回収部を設置した。
反応及び蒸留に必要な熱量は、塔下部液を導管１０とリボイラー１１を経て循環させることにより供給し、多段蒸留塔の塔底の温度が約２３０℃、塔頂圧力が約２００ｋＰａになるように制御した。
反応液は、連続多段蒸留塔３の塔底から導管１０を経て貯槽１２へ約９３ｇ／Ｈｒで連続的に抜き出した。
副生１−ブタノールを含む低沸点混合液は塔頂から導管４を経て抜出した後、冷却器５で液化させ一部を貯槽８へ約１７ｇ／Ｈｒで連続的に抜き出し、残りを蒸留塔に還流させた（還流比＝５）。
貯槽１２へ抜き出された液の組成は、フェノール約１７質量％、ジ（ｎ−ブチル）カーボネート約６５質量％、ブチルフェニルカーボネート約３９質量％、炭酸ジフェニル約６．５質量％、１−ブタノール約６９０ｐｐｍであった。
貯槽８へ抜き出された液の組成は、１−ブタノール約９０質量％、フェノール約０．１質量％、ジ（ｎ−ブチル）カーボネート約１０質量％であった。
連続多段蒸留塔３に引き続き連続多段蒸留塔１５を用いて反応を行った。
連続多段蒸留塔１５は連続多段蒸留塔３と同様に段数２０のシーブトレイを充填した内径２インチ塔長１ｍの濃縮部及びディクソンパッキング（６ｍｍφ）を充填した内径２インチ塔長１ｍ回収部からなり、貯槽１２からの反応液を連続的に供給する段より下部に濃縮部、上部に回収部を設置した。
連続多段蒸留塔３の塔底から導管１０を経て貯槽１２へ抜き出された反応液を導管１３を経て予熱器１４で予め加熱し、連続多段蒸留塔１５に約９３ｇ／Ｈｒで連続的に供給して、反応を行った。
反応及び蒸留に必要な熱量は塔下部液を導管２２とリボイラー２３を経て循環させることにより供給し、多段蒸留塔の塔底の温度が約２３０℃になるように制御した。
反応液は連続多段蒸留塔１５の塔底から導管２２を経て貯槽２４へ約５０．５ｇ／Ｈｒで連続的に抜き出した。
前記反応液中の、ジ（ｎ−ブチル）カーボネート、フェノール、ブチルフェニルカーボネートの合計重量に対するチタン原子濃度は約１１００ｐｐｍであった。
副生ジ（ｎ−ブチル）カーボネートを含む低沸点混合液は塔頂から導管１６を経て抜出した後、冷却器１７で液化させ一部を貯槽２０へ約４２．５ｇ／Ｈｒで連続的に抜き出し、残りを蒸留塔に還流させた（還流比＝５）。
貯槽２４へ抜き出された液の組成は、ジ（ｎ−ブチル）カーボネート約０．６質量％、ブチルフェニルカーボネート約７質量％、炭酸ジフェニル約９２質量％であった。
貯槽２０へ抜き出された液の組成は１−ブタノール約２４質量％、フェノール約６質量％、ジ（ｎ−ブチル）カーボネート約６９質量％、ブチルフェニルエーテル約０．０１質量％であった。
【００７７】
〔実施例２〕
図１に示す装置を用いて芳香族カーボネートを製造した。
段数２０のシーブトレイを充填した内径２インチ塔長１ｍの濃縮部及びディクソンパッキング（６ｍｍφ）を充填した内径２インチ塔長１ｍの回収部からなる連続多段蒸留塔３の中段からジ（ｎ−ブチル）カーボネートとフェノール及び鉛フェノキシドからなる混合液（原子としての鉛が全液量の約５０００ｐｐｍであり、ジ（ｎ−ブチル）カーボネート約５４質量％、フェノール約３５質量％（ジ（ｎ−ブチル）カーボネートとフェノールのモル比として約１．２）、１−ブタノール約２質量％の割合で含む）を、予熱器２を経て移送ライン１から約１１０ｇ／Ｈｒで連続的に供給して、反応を行った。
前記混合液を連続的に供給する段より下部に濃縮部、上部に回収部を設置した。
反応及び蒸留に必要な熱量は塔下部液を導管１０とリボイラー１１を経て循環させることにより供給し、多段蒸留塔の塔底の温度が約２３０℃、塔頂圧力が約２００ｋＰａになるように制御した。
反応液は連続多段蒸留塔３の塔底から導管１０を経て貯槽１２へ約９６ｇ／Ｈｒで連続的に抜き出した。
副生１−ブタノールを含む低沸点混合液は塔頂から導管４を経て抜出した後、冷却器５で液化させ一部を貯槽８へ約１４ｇ／Ｈｒで連続的に抜き出し、残りを蒸留塔に還流させた（還流比＝５）。
貯槽１２へ抜き出された液の組成は、フェノール約２５質量％、ジ（ｎ−ブチル）カーボネート約３６質量％、ブチルフェニルカーボネート約２５質量％、炭酸ジフェニル約３質量％、１−ブタノール約０．１質量％であった。
貯槽８へ抜き出された液の組成は１−ブタノール約９９．５質量％、フェノール約０．５質量％であった。
連続多段蒸留塔３に引き続き連続多段蒸留塔１５を用いて反応を行った。
連続多段蒸留塔１５は連続多段蒸留塔３と同様に段数２０のシーブトレイを充填した内径２インチ塔長１ｍの濃縮部及びディクソンパッキング（６ｍｍφ）を充填した内径２インチ塔長１ｍ回収部からなり、貯槽１２からの反応液を連続的に供給する段より下部に濃縮部、上部に回収部を設置した。
連続多段蒸留塔３の塔底から導管１０を経て貯槽１２へ抜き出された反応液を導管１３を経て予熱器１４で予め加熱し、連続多段蒸留塔１５に約９６ｇ／Ｈｒで連続的に供給して、反応を行った。
反応及び蒸留に必要な熱量は塔下部液を導管２２とリボイラー２４を経て循環させることにより供給し、多段蒸留塔の塔底の温度が約２３０℃になるように制御した。
反応液は連続多段蒸留塔１５の塔底から導管２２を経て貯槽２４へ約５２ｇ／Ｈｒで連続的に抜き出した。
反応液中のジ（ｎ−ブチル）カーボネート、フェノール、ブチルフェニルカーボネートの合計重量に対する鉛原子濃度は約１質量％であった。
副生ジ（ｎ−ブチル）カーボネートを含む低沸点混合液は塔頂から導管１６を経て抜出した後、冷却器１７で液化させ一部を貯槽２０へ約４４ｇ／Ｈｒで連続的に抜き出し、残りを蒸留塔に還流させた（還流比＝２）。
貯槽２４へ抜き出された液の組成は、ジ（ｎ−ブチル）カーボネート約１００ｐｐｍ、ブチルフェニルカーボネート約１６質量％、炭酸ジフェニル約８０質量％であった。貯槽２０へ抜き出された液の組成は１−ブタノール約３３質量％、フェノール約１２質量％、ジ（ｎ−ブチル）カーボネート約５５質量％、ブチルフェニルエーテル約０．５質量％であった。
【００７８】
〔実施例３〕
図１に示す装置を用いて芳香族カーボネートを製造した。
段数２０のシーブトレイを充填した内径２インチ塔長１ｍの濃縮部及びディクソンパッキング（６ｍｍφ）を充填した内径２インチ塔長１ｍの回収部からなる連続多段蒸留塔３の中段からジ（ｎ−ブチル）カーボネートとフェノール、及びチタンフェノキシドからなる混合液（原子としてのチタンが全液量の約１０００ｐｐｍであり、ジ（ｎ−ブチル）カーボネート約５５質量％、フェノール約４４質量％（ジ（ｎ−ブチル）カーボネートとフェノールのモル比として約１．５）、ブチルフェニルカーボネート約０．６質量％の割合で含む）を、予熱器２を経て移送ライン１から約１１０ｇ／Ｈｒで連続的に供給して、反応を行った。
前記混合液を連続的に供給する段より下部に濃縮部、上部に回収部を設置した。
反応及び蒸留に必要な熱量は塔下部液を導管１０とリボイラー１１を経て循環させることにより供給し、多段蒸留塔の塔底の温度が約２３０℃、塔頂圧力が約２００ｋＰａになるように制御した。
反応液は連続多段蒸留塔３の塔底から導管１０を経て貯槽１２へ約９７ｇ／Ｈｒで連続的に抜き出した。
副生１−ブタノールを含む低沸点混合液は塔頂から導管４を経て抜出した後、冷却器５で液化させ一部を貯槽８へ約１３ｇ／Ｈｒで連続的に抜き出し、残りを蒸留塔に還流させた（還流比＝１０）。
貯槽１２へ抜き出された液の組成は、フェノール約２８質量％、ジ（ｎ−ブチル）カーボネート約２８質量％、ブチルフェニルカーボネート約２８質量％、炭酸ジフェニル約５質量％、１−ブタノール約０．１質量％であった。
貯槽８へ抜き出された液の組成は１−ブタノール約９９．９質量％、フェノール約０．１質量％であった。
連続多段蒸留塔３に引き続き連続多段蒸留塔１５を用いて反応を行った。
連続多段蒸留塔１５は連続多段蒸留塔３と同様に段数２０のシーブトレイを充填した内径２インチ塔長１ｍの濃縮部及びディクソンパッキング（６ｍｍφ）を充填した内径２インチ塔長１ｍ回収部からなり、貯槽１２からの反応液を連続的に供給する段より下部に濃縮部、上部に回収部を設置した。
連続多段蒸留塔３の塔底から導管１０を経て貯槽１２へ抜き出された反応液を導管１３を経て予熱器１４で予め加熱し、連続多段蒸留塔１５に約９７ｇ／Ｈｒで連続的に供給して、反応を行った。
反応及び蒸留に必要な熱量は塔下部液を導管２２とリボイラー２３を経て循環させることにより供給し、多段蒸留塔の塔底の温度が約２３０℃になるように制御した。
反応液は連続多段蒸留塔１５の塔底から導管２２を経て貯槽２４へ約５５ｇ／Ｈｒで連続的に抜き出した。
前記反応液中のジ（ｎ−ブチル）カーボネート、フェノール、ブチルフェニルカーボネートの合計重量に対するチタン原子濃度は約２０００ｐｐｍであった。
副生ジ（ｎ−ブチル）カーボネートを含む低沸点混合液は塔頂から導管１６を経て抜出した後、冷却器１７で液化させ一部を貯槽２０へ約４２ｇ／Ｈｒで連続的に抜き出し、残りを蒸留塔に還流させた（還流比＝５）。
貯槽２４へ抜き出された液の組成は、ジ（ｎ−ブチル）カーボネート約０．６質量％、ブチルフェニルカーボネート約９質量％、炭酸ジフェニル約９０質量％であった。
貯槽２０へ抜き出された液の組成は１−ブタノール約３４質量％、フェノール約１１質量％、ジ（ｎ−ブチル）カーボネート約５５質量％、ブチルフェニルエーテル約０．０２質量％であった。
【００７９】
〔比較例１〕
図１に示す装置を用いて芳香族カーボネートを製造した。
段数２０のシーブトレイを充填した内径２インチ塔長１ｍの濃縮部及びディクソンパッキング（６ｍｍφ）を充填した内径２インチ塔長１ｍの回収部からなる連続多段蒸留塔３の中段からジ（ｎ−ブチル）カーボネートとフェノール、及びチタンフェノキシドからなる混合液（混合液中のジ（ｎ−ブチル）カーボネートとフェノールの重量比が約６５／３５（ジ（ｎ−ブチル）カーボネートとフェノールのモル比として約１）、原子としてのチタンが全液量の約１質量％となるように調整した）を、予熱器２を経て移送ライン１から約１１０ｇ／Ｈｒで連続的に供給して、反応を行った。
前記混合液を連続的に供給する段より下部に濃縮部、上部に回収部を設置した。
反応及び蒸留に必要な熱量は塔下部液を導管１０とリボイラー１１を経て循環させることにより供給し、多段蒸留塔の塔底の温度が約２３０℃、塔頂圧力が約２００ｋＰａになるように制御した。
反応液は連続多段蒸留塔３の塔底から導管１０を経て貯槽１２へ約９３ｇ／Ｈｒで連続的に抜き出した。
副生１−ブタノールを含む低沸点混合液は、塔頂から導管４を経て抜出した後、冷却器５で液化させ一部を貯槽８へ約１７ｇ／Ｈｒで連続的に抜き出し、残りを蒸留塔に還流させた（還流比＝５）。
貯槽１２へ抜き出された液の組成は、フェノール約１７質量％、ジ（ｎ−ブチル）カーボネート約６５質量％、ブチルフェニルカーボネート約３９質量％、炭酸ジフェニル約６．５質量％、１−ブタノール約６９０ｐｐｍであった。
貯槽８へ抜き出された液の組成は、１−ブタノール約９０質量％、フェノール約０．１質量％、ジ（ｎ−ブチル）カーボネート約１０質量％であった。
連続多段蒸留塔３に引き続き連続多段蒸留塔１５を用いて反応を行った。
連続多段蒸留塔１５は連続多段蒸留塔３と同様に段数２０のシーブトレイを充填した内径２インチ塔長１ｍの濃縮部及びディクソンパッキング（６ｍｍφ）を充填した内径２インチ塔長１ｍ回収部からなり、貯槽１２からの反応液を連続的に供給する段より下部に濃縮部、上部に回収部を設置した。
連続多段蒸留塔３の塔底から導管１０を経て貯槽１２へ抜き出された反応液を導管１３を経て予熱器１４で予め加熱し、連続多段蒸留塔１５に約９３ｇ／Ｈｒで連続的に供給して、反応を行った。反応及び蒸留に必要な熱量は塔下部液を導管２２とリボイラー２３を経て循環させることにより供給し、多段蒸留塔の塔底の温度が約２３０℃になるように制御した。
反応液は連続多段蒸留塔１５の塔底から導管２２を経て貯槽２４へ約５０．５ｇ／Ｈｒで連続的に抜き出した。
前記反応液中のジ（ｎ−ブチル）カーボネート、フェノール、ブチルフェニルカーボネートの合計重量に対するチタン原子濃度は２質量％であった。
副生ジ（ｎ−ブチル）カーボネートを含む低沸点混合液は、塔頂から導管１６を経て抜出した後、冷却器１７で液化させ一部を貯槽２０へ約４２．５ｇ／Ｈｒで連続的に抜き出し、残りを蒸留塔に還流させた（還流比＝５）。
貯槽２４へ抜き出された液の組成は、ジ（ｎ−ブチル）カーボネート約０．６質量％、ブチルフェニルカーボネート約３質量％、炭酸ジフェニル約９０質量％であった。
貯槽２０へ抜き出された液の組成は１−ブタノール約２３質量％、フェノール約６質量％、ジ（ｎ−ブチル）カーボネート約６９質量％、ブチルフェニルエーテル約２質量％であった。比較例２においては、副生成物であるブチルフェニルエーテルの生成量が実施例よりも多かった。
【００８０】
〔比較例２〕
図１に示す装置を用いて芳香族カーボネートを製造した。
段数２０のシーブトレイを充填した内径２インチ塔長１ｍの濃縮部及びディクソンパッキング（６ｍｍφ）を充填した内径２インチ塔長１ｍの回収部からなる連続多段蒸留塔３の中段からジ（ｎ−ブチル）カーボネートとフェノール、及び鉛フェノキシドからなる混合液（原子としての鉛が全液量の約６０ｐｐｍであり、ジ（ｎ−ブチル）カーボネート約５４質量％、フェノール約３５質量％（ジ（ｎ−ブチル）カーボネートとフェノールのモル比として約１．２）、１−ブタノール約２質量％の割合で含む）を、予熱器２を経て移送ライン１から約１１０ｇ／Ｈｒで連続的に供給して、反応を行った。
前記混合液を連続的に供給する段より下部に濃縮部、上部に回収部を設置した。
反応及び蒸留に必要な熱量は塔下部液を導管１０とリボイラー１１を経て循環させることにより供給し、多段蒸留塔の塔底の温度が約２３０℃、塔頂圧力が約２００ｋＰａになるように制御した。
反応液は連続多段蒸留塔３の塔底から導管１０を経て貯槽１２へ約９６ｇ／Ｈｒで連続的に抜き出した。
副生１−ブタノールを含む低沸点混合液は、塔頂から導管４を経て抜出した後、冷却器５で液化させ、一部を貯槽８へ約１４ｇ／Ｈｒで連続的に抜き出し、残りを蒸留塔に還流させた（還流比＝５）。
貯槽１２へ抜き出された液の組成は、フェノール約４０質量％、ジ（ｎ−ブチル）カーボネート約５３質量％、ブチルフェニルカーボネート約５質量％、炭酸ジフェニル約５００ｐｐｍ、１−ブタノール約０．１質量％であった。
貯槽８へ抜き出された液の組成は、１−ブタノール約９９．５質量％、フェノール約０．５質量％であった。
連続多段蒸留塔３に引き続き連続多段蒸留塔１５を用いて反応を行った。
連続多段蒸留塔１５は連続多段蒸留塔３と同様に段数２０のシーブトレイを充填した内径２インチ塔長１ｍの濃縮部及びディクソンパッキング（６ｍｍφ）を充填した内径２インチ塔長１ｍ回収部からなり、貯槽１２からの反応液を連続的に供給する段より下部に濃縮部、上部に回収部を設置した。連続多段蒸留塔３の塔底から導管１０を経て貯槽１２へ抜き出された反応液を、導管１３を経て予熱器１４で予め加熱し、連続多段蒸留塔１５に約９６ｇ／Ｈｒで連続的に供給して、反応を行った。
反応及び蒸留に必要な熱量は塔下部液を導管２２とリボイラー２４を経て循環させることにより供給し、多段蒸留塔の塔底の温度が約２３０℃になるように制御した。
反応液は連続多段蒸留塔１５の塔底から導管２２を経て貯槽２４へ約５２ｇ／Ｈｒで連続的に抜き出した。
前記反応液中のジ（ｎ−ブチル）カーボネート、フェノール、ブチルフェニルカーボネートの合計重量に対する鉛原子濃度は約１５０ｐｐｍであった。
副生ジ（ｎ−ブチル）カーボネートを含む低沸点混合液は塔頂から導管１６を経て抜出した後、冷却器１７で液化させ一部を貯槽２０へ約１４ｇ／Ｈｒで連続的に抜き出し、残りを蒸留塔に還流させた（還流比＝２）。
貯槽２４へ抜き出された液の組成は、ジ（ｎ−ブチル）カーボネート約１００ｐｐｍ、ブチルフェニルカーボネート約４６質量％、炭酸ジフェニル約５０質量％であった。貯槽２０へ抜き出された液の組成は１−ブタノール約３３質量％、フェノール約１２質量％、ジ（ｎ−ブチル）カーボネート約５５質量％、ブチルフェニルエーテル約１．５質量％であった。比較例２においては、触媒濃度が低かったため、反応速度が不十分となり、収率が低下した。
【００８１】
実施例１〜３によれば、反応液中の、原料の合計重量に対する金属含有触媒を構成する金属原子濃度を０．０１〜１質量％とすることにより、副生物が少なく、かつ目的物であるジアリールカーボネートを安定的に製造できる効果が得られた。
【産業上の利用可能性】
【００８２】
本発明の芳香族炭酸エステルの製造方法は、副生物が少なく、ジアリールカーボネートを安定的に高い生産性をもって製造する技術として産業上の利用可能性がある。
【符号の説明】
【００８３】
１、４、７、１０、１３、１６、１９、２２：導管
２、１４  ：予熱器
３、１５：連続多段蒸留塔
５、１７：冷却器
６、１８：気液分離器
１１、２３：リボイラー
８、１２、２０、２４：貯槽
９、２１：圧力コントロール弁
【図１】
2012140356.tif 000031